(57)【特許請求の範囲】
【請求項１】
エポキシ樹脂と、脂環式アミン系イオン液体と、脂肪族アミン系イオン液体とを含み、
前記脂環式アミン系イオン液体と前記脂肪族アミン系イオン液体との重量比が、３０：７０〜９０：１０であり、
前記脂環式系イオン液体と前記脂肪族系イオン液体の合計含有量が、前記エポキシ樹脂に対して、３質量％〜１０質量％であることを特徴とするエポキシ樹脂系塗り床材。
【請求項２】
請求項１記載のエポキシ樹脂系塗り床材において、
温度２３℃、相対湿度３０％、印加電圧１０Ｖ〜１０００Ｖでの電気抵抗値が、１０＾１０Ω未満であることを特徴とするエポキシ樹脂系塗り床材。
【発明の詳細な説明】
【技術分野】
【０００１】
本発明は、建物の床に塗布するためのエポキシ樹脂系塗り床材に関し、より詳細には、帯電防止性能を有するエポキシ樹脂系塗り床材に関する。
【背景技術】
【０００２】
従来より、帯電防止性能を持たない一般的なエポキシ樹脂系塗り床材が多くの建物の床に採用されている。この塗り床材は、１０＾１１Ω〜１０＾１２Ω程度の電気抵抗値を持つことから、冬場等の相対湿度が低下する季節では、床上を動作する人体に静電気が発生し、そのまま人体に帯電することになる。
【０００３】
人が痛いと感じる人体帯電電位は約２５００Ｖ以上といわれている（図７参照。静電気安全指針２００７より抜粋、独立行政法人労働安全衛生総合研究所発行）。一般的なエポキシ樹脂系塗り床材のような抵抗値の高い床上では、図８に示すように、人体帯電電位が２５００Ｖ以上、場合によっては３０００Ｖ〜５０００Ｖに達することがあり、この状態でドアノブ等の金属に触れると、痛みを伴う静電気放電が発生する。
【０００４】
また、製薬工場のように粉塵の発生を嫌う工場等の改修工事においては、はつり工事ができないため、既存の塗り床の上から新規の塗り床を重ねる場合がある。この場合、床の樹脂層が厚くなることで抵抗値が高くなり、人体への顕著な静電気帯電が発生することがある。顕著な静電気放電が見られた場合は、例えば、床帯電防止ワックスを床に塗布することで静電気放電の問題を解消することができるが、この方法は、コストが高く、定期的なメンテナンスが必要となるため敬遠されることがある。
【０００５】
一方、市販されている帯電防止塗り床材は、ベース樹脂に導電性フィラーを混ぜることで導電性を確保したものが一般的である（例えば、特許文献１及び特許文献２参照）。
【先行技術文献】
【特許文献】
【０００６】
【特許文献１】特開２００７−３２０９２号公報
【特許文献２】特開２００７−３０３０９４号公報
【発明の概要】
【発明が解決しようとする課題】
【０００７】
従来の帯電防止塗り床材は、エポキシ樹脂に導電フィラーを混入することで、導電性を得る構造となっているが、フィラーとフィラーは極めて薄いエポキシ樹脂の間に分散しているため、ある程度の電圧を印加しないと電気が通らない。図１０に示すように、従来の帯電防止塗り床は、５００Ｖを印加すると、電気が通るように配合されているが、５００Ｖ印加でも塗り床の厚さのばらつきやフィラー分散のばらつき等の要因によって、電気が通ったり通らなかったりする等、測定位置によって差がある。そのため、印加電圧１０００Ｖでは、確実に電気が通る。この問題を解決するには、エポキシ樹脂に対するフィラーの量を増やせばよいが、フィラーは高価であるため直接コストアップにつながる。また、フィラーの量を増やし過ぎると、硬化前の樹脂の流動性が失われたり、樹脂が十分に硬化しない等の問題が発生する可能性があり、塗り床としての必要な耐摩耗性や平滑性が失われることになる。
【０００８】
本発明は、上記従来の問題を考慮してなされたものであり、低コストであっても十分な帯電防止性能を得られるエポキシ樹脂系塗り床材を提供することを目的とする。
【課題を解決するための手段】
【０００９】
本発明に係るエポキシ樹脂系塗り床材は、エポキシ樹脂と、脂環式系イオン液体と、脂肪族系イオン液体とを含むことを特徴とする。
【００１０】
このような構成によれば、エポキシ樹脂に脂環式系イオン液体と脂肪族系イオン液体とを配合することで、帯電防止性能を持ったエポキシ樹脂系塗り床材を生成することができるため、樹脂材料に導電性フィラーを多量に混入させて生成していた従来の一般的な帯電防止塗り床材に比べて、材料コストや製造コストを低減することができる。
【００１１】
前記脂環式系イオン液体は、脂環式アミン系イオン液体であり、前記脂肪族系イオン液体は、脂肪族アミン系イオン液体であると、エポキシ樹脂の塗膜物性をほとんど低下させることなく帯電防止性能を付与することができる。
【００１２】
この場合、前記脂環式アミン系イオン液体と前記脂肪族アミン系イオン液体との重量比が、３０：７０〜９０：１０であると、十分な導電性を有しつつ、当該エポキシ樹脂系塗り床材の塗膜性状への影響を一層少なくすることができる。
【００１３】
前記脂環式系イオン液体と前記脂肪族系イオン液体の合計含有量が、前記エポキシ樹脂に対して、３質量％〜１０質量％であるとよい。そうすると、エポキシ樹脂系塗り床材として高い耐久性や製品品質を有しつつ、十分な帯電防止性能を得ることができる。
【００１４】
また、エポキシ樹脂系塗り床材は、温度２３℃、相対湿度３０％、印加電圧１０Ｖ〜１０００Ｖでの電気抵抗値が、１０＾１０Ω未満であるように構成すれば、人が痛みを感じる静電気放電を有効に抑えることができる。
【発明の効果】
【００１５】
本発明によれば、エポキシ樹脂に脂環式系イオン液体と脂肪族系イオン液体とを配合することで、帯電防止性能を持ったエポキシ樹脂系塗り床材を低コストで生成することができる。
【図面の簡単な説明】
【００１６】
【図１】図１は、エポキシ樹脂に対するイオン液体の配合量と、生成されるエポキシ樹脂系塗り床材の抵抗値と、の関係を示す表である。
【図２】図２は、本発明の一実施形態に係るエポキシ樹脂系塗り床材における印加電圧と抵抗値との関係を示すグラフである。
【図３】図３は、脂環式系イオン液体と脂肪族系イオン液体の混合比と、このイオン液体の混合物を無溶剤型エポキシ樹脂系塗り床材に５質量％で配合して生成されるエポキシ樹脂系塗り床材の抵抗値と、の関係を示す表である。
【図４】図４は、エポキシ樹脂系塗り床材の床基盤上に施工した状態の一構造例を示す断面説明図である。
【図５】図５は、実施例に係るエポキシ樹脂系塗り床材を塗布した塗り床で通常の作業靴を着用した場合の人体帯電電位の測定結果である。
【図６】図６は、実施例に係るエポキシ樹脂系塗り床材を塗布した塗り床で静電靴を着用した場合の人体帯電電位の測定結果である。
【図７】図７は、人体帯電電位と電撃の関係を示す表である。
【図８】図８は、比較例に係るイオン液体を添加していない一般的なエポキシ樹脂系塗り床材を塗布した塗り床で通常の作業靴を着用した場合の人体帯電電位の測定結果である。
【図９】図９は、比較例に係るイオン液体を添加していない一般的なエポキシ樹脂系塗り床材を塗布した塗り床で静電靴を着用した場合の人体帯電電位の測定結果である。
【図１０】図１０は、従来のエポキシ樹脂系塗り床材における印加電圧と抵抗値との関係を示すグラフである。
【発明を実施するための形態】
【００１７】
以下、本発明に係るエポキシ樹脂系塗り床材について好適な実施の形態を挙げて詳細に説明する。
【００１８】
本発明の一実施形態に係るエポキシ樹脂系塗り床材は、エポキシ樹脂と、脂環式系イオン液体（脂環式系イオン性液体）と、脂肪族系イオン液体（脂肪族系イオン性液体）とを含む帯電防止塗り床材であり、生産施設等の各種建物に設けられるコンクリートや木材等の床基盤上に塗布されることで帯電防止塗り床を形成するためのものである。
【００１９】
本実施形態に係るエポキシ樹脂系塗り床材（エポキシ樹脂系帯電防止塗り床材）は、例えば、従来より一般的に用いられている帯電防止性能を持たないエポキシ樹脂系塗り床材をベースとし、これに脂環式系イオン液体と脂肪族系イオン液体の混合物を配合した組成物である。
【００２０】
エポキシ樹脂としては、特に限定されないが、一般的に用いられるエポキシ樹脂系塗り床材と同様なものを用いればよく、分子内にエポキシ基を有する化合物であって、ビスフェノールＡ型、ビスフェノールＦ型等の公知のエポキシ樹脂を用いればよい。
【００２１】
イオン液体とは、イオンのみから構成される塩、特に液体化合物をいい、支持電解質を加えなくても電流を流すことができて広い電位窓を示すものである。イオン液体の中でも、脂環式系イオン液体と脂肪族系イオン液体が好ましい。イオン液体には、アミン系、ピリジン系、ハロゲン系、ホウ素系、リン系等があるが、特にアミン系のもの（脂環式アミン系イオン液体、脂肪族アミン系イオン液体）は、エポキシ樹脂の塗膜物性（例えば、製品強度や耐久性）を低下させにくいため本実施形態に係るエポキシ樹脂系塗り床材に好適に用いることができる。
【００２２】
脂環式アミン系イオン液体としては、特に限定されないが、例えば、Ｎ−メチル−Ｎ−プロピルピペリジニウムブロマイド、Ｎ−メチル−Ｎ−プロピルピペリジニウムクロライド、Ｎ−メチル−Ｎ−プロピルピペリジニウムテトラフルオロボレート、Ｎ−メチル−Ｎ−プロピルピペリジニウムヘキサフルオロホスフェート、Ｎ−メチル−Ｎ−プロピルピペリジニウムビス（トリフルオロメタンスルホニル）イミド、Ｎ−メチル−Ｎ−プロピルピロリジニウムブロマイド、Ｎ−メチル−Ｎ−プロピルピロリジニウムクロライド、Ｎ−メチル−Ｎ−プロピルピロリジニウムテトラフルオロボレート、Ｎ−メチルーＮ−プロピルピロリジニウムヘキサフルオロホスフェート、Ｎ−メチル−Ｎ−プロピルピロリジニウムビス（トリフルオロメタンスルホニル）イミド、Ｎ−メチル−Ｎ−ブチルピロリジニウムブロマイド、Ｎ−メチル−Ｎ−ブチルピロリジニウムクロライド、Ｎ−メチルーＮ−ブチルピロリジニウムテトラフルオロボレート、Ｎ−メチル−Ｎ−ブチルピロリジニウムヘキサフルオロホスフェート、Ｎ−メチル−Ｎ−ブチルピロリジニウムビス（トリフルオロメタンスルホニル）イミド、等、またこれら脂環式アミンの混合物等が挙げられる。
【００２３】
脂肪族アミン系イオン液体としては、特に限定されないが、例えば、Ｎ，Ｎ，Ｎ−トリメチル−Ｎ−プロピルアンモニウムブロマイド、Ｎ，Ｎ，Ｎ−トリメチルーＮ−プロピルアンモニウムクロライド、Ｎ，Ｎ，Ｎ−トリメチルーＮ−プロピルアンモニウムテトラフルオロボレート、Ｎ，Ｎ，Ｎ−トリメチルーＮ−プロピルアンモニウムヘキサフルオロホスフェート、Ｎ，Ｎ，Ｎ−トリメチルーＮ−プロピルアンモニウムビス（トリフルオロメタンスルホニル）イミド、ヘキシルトリメチルビスアミド等、またこれら脂肪族アミンの混合物等が挙げられる。
【００２４】
なお、一般に、脂肪族系イオン液体は脂環式系イオン液体を含む概念として用いられるが、本発明では、互いに混合される脂肪族系イオン液体と脂環式系イオン液体とを区別するため、脂肪族系イオン液体は脂環式イオン液体を含まず、鎖状の脂肪族系イオン液体を示すものとする。
【００２５】
当該エポキシ樹脂系塗り床材は、必要に応じて、硬化剤や充填材等をさらに含有してもよい。硬化剤としては、例えば、アミン化合物等の一般に知られているエポキシ樹脂用の硬化剤を用いるとよい。充填材としては、例えば、シリカ粉等の無機充填材を用いるとよく、さらに顔料等を混合してもよい。
【００２６】
また、当該エポキシ樹脂系塗り床材は、硬化剤を含んだ１液型であってもよく、硬化剤を含まないエポキシ樹脂系塗り床材と硬化剤との２液型であってもよい。
【００２７】
当該エポキシ樹脂系塗り床材では、脂環式系イオン液体（例えば、脂環式アミン系イオン液体）と脂肪族系イオン液体（例えば、脂肪族アミン系イオン液体）との混合物の合計含有量が、無溶剤型エポキシ樹脂に対して、３質量％〜１０質量％、好ましくは、５質量％となるように配合することが好ましい。この配合量とすることで、高い耐久性や製品品質を有しつつ、十分な帯電防止性能を有するエポキシ樹脂系塗り床材を生成することができる。イオン液体の合計配合量が３質量％より低いと、導電性が低くなり十分な帯電防止性能を得ることができないことがあり、また、イオン液体の合計配合量が１０質量％より高いと、塗り床材としての塗膜物性が低下して耐久性等に問題を生じることがある。
【００２８】
ここで、このようなエポキシ樹脂に対するイオン液体の配合量を変化させた場合におけるエポキシ樹脂系塗り床材の特性について図１の実験結果に基づき説明する。図１は、エポキシ樹脂に対するイオン液体の配合量（添加量）と、生成されるエポキシ樹脂系塗り床材の抵抗値（接地抵抗）と、の関係（実験結果）を示す表である。この実験は、ＪＩＳ  Ｃ  ６１３４０−４−１、に規定された測定方法に基づき行っており、温度（室温）２３℃、相対湿度３０％にて、無溶剤型エポキシ樹脂系塗り床材に対して、イオン液体（脂環式アミン系イオン液体：脂肪族系イオン液体＝４５：５５。重量比）の配合量を０質量％（ブランク）から１３質量％まで１質量％刻みで変化させて抵抗値（ＭΩ）を測定したものである。抵抗値は、２点間表面抵抗（接地抵抗。分銅間３０ｃｍ、印加電圧１００Ｖ）によって測定した。
【００２９】
図１に示すように、無溶剤型エポキシ樹脂系塗り床材に対するイオン液体の配合量が０質量％〜２質量％では、抵抗値が１０００ＭΩを超える値となり、導電性が低すぎて十分な帯電防止性能を得ることができない。一方、配合量が３質量％〜１０質量％では、十分な導電性（例えば、抵抗値が５００ＭΩ以下）を備えた帯電防止エポキシ樹脂系塗り床材を得ることができた。
【００３０】
当該エポキシ樹脂系塗り床材は、図２に示すように、印加電圧１０Ｖ〜１０００Ｖ（室温２３℃、相対湿度３０％）での抵抗値（電気抵抗値）を、１０＾９Ωオーダー、すなわち１０＾１０Ω未満となるようにするとよい。イオン液体を配合した後のエポキシ樹脂系塗り床材の電気抵抗値が、上記条件下で１０＾１０Ω未満となるようにすると、人が痛みを感じる静電気放電を抑えることができるため好ましい。この１０＾１０Ω未満の抵抗値を実現するためには、例えば、無溶剤型エポキシ樹脂系塗り床材に対して、３質量％〜１０質量％となるように、脂環式系イオン液体と脂肪族系イオン液体を配合するとよい。
【００３１】
脂環式系イオン液体と脂肪族系イオン液体との混合比としては、その重量比（脂環式系イオン液体：脂肪族系イオン液体。例えば、脂環式アミン系イオン液体：脂肪族アミン系イオン液体）が、３０：７０〜９０：１０程度、好ましくは、４５：５５であると、当該エポキシ樹脂系塗り床材の塗膜性状や導電性への影響を少なくすることができる。脂環式系イオン液体の脂肪族系イオン液体に対する重量比が３０：７０より低いと（例えば、２０：７０）、塗膜の強度低下、導電性の低下を生じることがあり、重量比が９０：１０より高いと（例えば、９５：５）、導電性が低くなり十分な帯電防止性能を得ることができないことがある。
【００３２】
ここで、このような脂環式系イオン液体と脂肪族系イオン液体の混合比を変化させた場合におけるエポキシ樹脂系塗り床材の特性について図３の実験結果に基づき説明する。図３は、脂環式系イオン液体と脂肪族系イオン液体の混合比（重量比）と、このイオン液体の混合物を無溶剤型エポキシ樹脂系塗り床材に５質量％で配合して生成されるエポキシ樹脂系塗り床材の抵抗値（接地抵抗）と、の関係（実験結果）を示す表である。この実験は、ＪＩＳ  Ｃ  ６１３４０−４−１、に規定された測定方法に基づき行っており、温度（室温）２３℃、相対湿度３０％にて、無溶剤型エポキシ樹脂系塗り床材に対して５質量％で配合する脂環式アミン系イオン液体と脂肪族アミン系イオン液体との重量比を０：０（ブランク）から９５：５まで変化させて抵抗値（ＭΩ）を測定したものである。抵抗値は、２点間表面抵抗（接地抵抗。分銅間３０ｃｍ、印加電圧１００Ｖ）によって測定した。
【００３３】
図３に示すように、脂環式系イオン液体の脂肪族系イオン液体に対する重量比が０：０〜２０：８０、９５：５では、抵抗値が１０００ＭΩを超える値となる場合があり、導電性が低すぎて十分な帯電防止性能を得ることができず、また塗膜強度も低下する傾向にある。一方、重量比が３０：７０〜９０：１０では、十分な導電性（例えば、抵抗値が５００ＭΩ以下）を備えた帯電防止エポキシ樹脂系塗り床材を得ることができ、特に重量比が３０：７０〜７０：３０の範囲で導電性が良好な値を示した。なお、重量比が２０：８０のものは、抵抗値が８２０ＭΩとなり、１０００ＭΩ未満であることから、当該エポキシ樹脂系塗り床材の使用対象（例えば、床面の性状や種類、使用される建物の使用環境等）によっては、帯電防止エポキシ樹脂系塗り床材として十分に利用可能であると言える。
【００３４】
本実施形態に係るエポキシ樹脂系塗り床材は、公知のエポキシ樹脂系塗り床材をベースとし、これに脂環式系イオン液体と脂肪族系イオン液体との混合物を配合するとよく、例えば、環式アミン系イオン液体と脂肪族アミン系イオン液体とを混合したイオン液体を、ベースとなるエポキシ樹脂系塗り床材に対して均一となるように混合するとよい。
【００３５】
本実施形態に係るエポキシ樹脂系塗り床材の床基盤上への塗布方法としては、従来のエポキシ樹脂系塗り床材の塗布方法と同様に、例えば、所定量を床基盤上に塗布した後、乾燥・硬化させればよい。この場合、当該エポキシ樹脂系塗り床材の床基盤上への塗布量は、特に限定されないが、例えば、乾燥・硬化後（施工完了後）の塗布厚みが０．５ｍｍ〜２ｍｍ程度、好ましくは、１ｍｍ程度となるようにするとよい。塗布方法としては、例えば金ゴテによる流し延べ工法等、通常の塗り床材と同様の施工方法でよく、一般的な使用量としては０．８〜１．２Ｋｇ／ｍ＾２程度となる。
【００３６】
以上のように、本実施形態に係るエポキシ樹脂系塗り床材によれば、エポキシ樹脂と、脂環式系イオン液体と、脂肪族系イオン液体とを含むことにより、印加電圧１０Ｖ〜１０００Ｖでの電気抵抗値が１０＾１０Ω未満となり、十分な帯電防止性能を実現することができる。このため、通常の作業靴を着用した場合であっても痛みを伴う静電気放電（人体帯電電位２５００Ｖ以上）の発生を抑えることができ、さらに、静電靴を着用すれば人体帯電電位が２００Ｖ程度となり、高い帯電防止性能を得ることができる。
【００３７】
従来の一般的な帯電防止塗り床材では、樹脂材料に金属粉やカーボン等の導電性フィラーを多量に混入させることで目標とする抵抗値を得ていたが、本実施形態に係るエポキシ樹脂系塗り床材では、従来より用いられている一般的なエポキシ樹脂系塗り床材に対して、脂環式系イオン液体と脂肪族系イオン液体の混合物を配合するだけで簡単に生成でき、材料コストや製造コストを低減することができる。
【００３８】
すなわち、本実施形態に係るエポキシ樹脂系塗り床材は、帯電防止性能を持たない一般的なエポキシ樹脂系塗り床材と同等の材料コストで生成することができる。また、その塗布構造は、単層構造でよいため、床基盤上への施工方法も一般的なエポキシ樹脂系塗り床材と変わらず容易であって施工コストも同等となる。勿論、当該エポキシ樹脂系塗り床材に対しても、金属粉やカーボン等の導電性フィラーを混入させ、抵抗値をより低くして帯電防止性能を高めることができるが、この場合にも、導電性フィラーの混入量は少量でよく、原料コストや製造コストを抑制できる。
【００３９】
例えば、図４に示すように、床基盤１０の表面上に、従来のエポキシ樹脂系塗り床材の場合と同様、下地となるカーボン層１２を施工し、その上にトップコート層として、本実施形態に係るエポキシ樹脂系塗り床材に導電性フィラーを混入した帯電防止エポキシ樹脂系塗り床材１４を施工する。カーボン層１２は、従来のエポキシ樹脂系塗り床材の使用時と同様に、抵抗値が１０＾６Ωオーダーのものを用いればよい。このように、床基盤１０上に、カーボン層１２と、トップコート層である帯電防止エポキシ樹脂系塗り床材１４を施工して、２層構造とすることにより、例えば、印加電圧が１０Ｖ〜５００Ｖ未満では抵抗値が１０＾９Ωオーダーであり、印加電圧が５００Ｖ以上では抵抗値が１０＾６Ωオーダーとなり、高い帯電防止性能を実現することができ、またコストも従来のエポキシ樹脂系塗り床材と同等に抑えることができる。
【００４０】
本実施形態に係るエポキシ樹脂系塗り床材は、一般的なエポキシ樹脂系塗り床材と同様に施工することができるため、例えば、はつり工事が困難な工場等において、既存の塗り床の上から塗り重ねるような改修工事についても有効に用いることができ、これによっても痛みを伴う静電気放電の発生を抑制することができるようになる。なお、このように既存の塗り床の上から塗り重ねる施工の場合において、より確実に帯電防止性能を発揮させたい場合には、当該エポキシ樹脂系塗り床材を塗布した塗り床表面を導線等で接地するとよい。
【００４１】
本実施形態に係るエポキシ樹脂系塗り床材では、脂環式系イオン液体として脂環式アミン系イオン液体を用い、脂肪族系イオン液体として脂肪族アミン系イオン液体を用いることにより、その塗膜物性を低下させることを防止でき、より均一な塗布が可能となり、また、塗布後の塗り床の耐久性を向上させることができる。
【実施例】
【００４２】
次に、本実施形態に係るエポキシ樹脂系塗り床材の帯電防止性能実験の結果について説明する。なお、本発明は、以下の実施例に限定されるものでないことは勿論である。
【００４３】
実験は、脂環式アミン系イオン液体（例えば、Ｎ−メチル−Ｎ−プロピルピペリジニウムビスイミドを含む脂環式アミンの混合物）と脂肪族アミン系イオン液体（例えば、ヘキシルトリメチルビスアミドを含む脂肪族式アミンの混合物）とを重量比５：２で混合した混合物（イオン液体）の含有量が、ベースとなるエポキシ樹脂系塗り床材Ａ（商品名「ケミクリートＥ」：株式会社エービーシー商会製）の全体量に対して、５質量％となるように、室温１０〜３０℃で容器内で混合し、エポキシ樹脂系塗り床材Ｂを調整した。
【００４４】
そして、上記のエポキシ樹脂系塗り床材Ｂを、スレート板の床基盤上に、硬化後の塗布厚みが１ｍｍとなるように塗布して硬化させた。その後、特別に帯電防止機能を持たない通常の作業靴を着用した場合と、帯電防止機能を持つ静電靴とを着用した場合とについて、それぞれ人体帯電電位を測定した。
【００４５】
図５に、イオン液体を添加したエポキシ樹脂系塗り床材Ｂを塗布した塗り床で通常の作業靴を着用した場合の人体帯電電位の測定結果を示し、図６に、イオン液体を添加したエポキシ樹脂系塗り床材Ｂを塗布した塗り床で静電靴を着用した場合の人体帯電電位の測定結果を示し、これらの測定環境条件は、室温２２．４℃、相対湿度３６％である。
【００４６】
また、比較例として、図８に、イオン液体を添加していない一般的（帯電防止性能を持たない）なエポキシ樹脂系塗り床材Ａを塗布した塗り床で通常の作業靴を着用した場合の人体帯電電位の測定結果を示し、図９に、イオン液体を添加していない一般的（帯電防止性能を持たない）なエポキシ樹脂系塗り床材Ａを塗布した塗り床で静電靴を着用した場合の人体帯電電位の測定結果を示し、これらの測定環境条件は、室温２３℃、相対湿度４０％であった。
【００４７】
先ず、エポキシ樹脂系塗り床材Ａを塗布した塗り床において、通常靴を着用した場合には、人体帯電電位は２０００Ｖ以下となっており（図５参照）、人が痛みを感じる静電気放電（人体帯電電位２５００Ｖ以上。図７参照）の発生を抑えることができた。一方、従来の一般的なエポキシ樹脂系塗り床材を塗布した塗り床では、人体帯電電位は２５００Ｖ以上となっており（図８参照）、人が痛みを感じる静電気放電が発生する。
【００４８】
次に、エポキシ樹脂系塗り床材Ａを塗布した塗り床において、静電靴を着用した場合には、人体帯電電位は２００Ｖ程度となっており（図６参照）、高い帯電防止性能を得ることができた。一方、従来の一般的なエポキシ樹脂系塗り床材を塗布した塗り床では、人体帯電電位は１０００Ｖ以上となっており（図９参照）、静電靴を着用した場合であっても、ある程度の帯電防止性能を得ることしかできなかった。
【符号の説明】
【００４９】
１０  床基盤
１２  カーボン層
１４  帯電防止エポキシ樹脂系塗り床材
【図１】
0005946668.tif 000002
【図２】
0005946668.tif 000003
【図３】
0005946668.tif 000004
【図４】
0005946668.tif 000005
【図５】
0005946668.tif 000006
【図６】
0005946668.tif 000007
【図７】
0005946668.tif 000008
【図８】
0005946668.tif 000009
【図９】
0005946668.tif 000010
【図１０】
0005946668.tif 000011